(57)【要約】【課題】耐熱試験および耐候試験前後において、優れた異音防止性と成形外観を有するポリプロピレン樹脂成形品が得られるポリプロピレン樹脂を提供すること。【解決手段】ポリプロピレン樹脂と、表面物性改良剤組成物を含有し、前記表面物性改良剤組成物は、エチレン−ビニル共重合体（Ａ）と、エチレン・α−オレフィン共重合体ゴムおよび／またはエチレン・α−オレフィン・非共役ジエン共重合体ゴム（Ｂ）と、脂肪酸アミド（Ｃ）と、グラフト重合体（Ｄ）を含有し、前記グラフト重合体（Ｄ）は、エチレンセグメント（Ｄ１）と、ビニル系共重合体セグメント（Ｄ２）を有し、前記セグメント（Ｄ２）は、芳香族ビニル単量体、およびシアン化ビニル単量体からなる群より選ばれる１種以上のビニル系単量体に由来する構成単位を有し、前記グラフト共重合体（Ｄ）中、前記セグメント（Ｄ１）の割合が、４０〜８０質量％であり、前記表面物性改良剤組成物中、前記グラフト重合体（Ｄ）の割合は１〜２５質量％であり、前記ポリプロピレン樹脂１００質量部に対して、前記表面物性改良剤組成物が０．１〜２０質量部であるポリプロピレン樹脂組成物。【選択図】なし【特許請求の範囲】
【請求項１】
ポリプロピレン樹脂と、表面物性改良剤組成物を含有するポリプロピレン樹脂組成物であって、
前記表面物性改良剤組成物は、エチレン−ビニル共重合体（Ａ）と、エチレン・α−オレフィン共重合体ゴムおよび／またはエチレン・α−オレフィン・非共役ジエン共重合体ゴム（Ｂ）と、脂肪酸アミド（Ｃ）と、グラフト重合体（Ｄ）を含有し、
前記グラフト重合体（Ｄ）は、エチレンセグメント（Ｄ１）と、ビニル系共重合体セグメント（Ｄ２）を有し、
前記ビニル系共重合体セグメント（Ｄ２）は、芳香族ビニル単量体およびシアン化ビニル単量体からなる群より選ばれる１種以上のビニル系単量体に由来する構成単位を有し、
前記グラフト共重合体（Ｄ）中、前記エチレンセグメント（Ｄ１）の割合が、４０質量％以上８０質量％以下であり、
前記表面物性改良剤組成物中、前記グラフト重合体（Ｄ）の割合は１質量％以上２５質量％以下であり、
前記ポリプロピレン樹脂１００質量部に対して、前記表面物性改良剤組成物が０．１質量部以上２０質量部以下であることを特徴とするポリプロピレン樹脂組成物。
【請求項２】
前記エチレンセグメント（Ｄ１）は、高密度ポリエチレン、中密度ポリエチレン、低密度ポリエチレン、および直鎖状低密度ポリエチレンからなる群より選ばれる１種以上のポリエチレンに由来する構成単位であることを特徴とする請求項１記載のポリプロピレン樹脂組成物。
【請求項３】
前記ビニル系共重合体セグメント（Ｄ２）中、芳香族ビニル単量体、およびシアン化ビニル単量体からなる群より選ばれる１種以上のビニル系単量体に由来する構成単位の割合が、７０質量％以上であることを特徴とする請求項１または２記載のポリプロピレン樹脂組成物。
【請求項４】
前記表面物性改良剤組成物中、前記エチレン・α−オレフィン共重合体ゴムおよび／またはエチレン・α−オレフィン・非共役ジエン共重合体ゴム（Ｂ）の割合は１０質量％以上３０質量％以下であることを特徴とする請求項１〜３のいずれかに記載のポリプロピレン樹脂組成物。
【請求項５】
前記表面物性改良剤組成物中、前記脂肪酸アミド（Ｃ）の割合は５質量％以上４０質量％以下であることを特徴とする請求項１〜４のいずれかに記載のポリプロピレン樹脂組成物。
【請求項６】
請求項１〜５のいずれかに記載のポリプロピレン樹脂組成物から得られることを特徴とするポリプロピレン樹脂成形品。
【発明の詳細な説明】
【技術分野】
【０００１】
本発明は、ポリプロピレン樹脂組成物、ポリプロピレン樹脂成形品に関する。
【背景技術】
【０００２】
ポリプロピレン樹脂は、安価で軽く、さらに、電気的性質、化学的性質、成形性などに優れているため、機構部品、容器類、各種フィルム、シート、テープ類、絶縁部品、被覆材料などとして様々な分野で広く使用されている。
【０００３】
ポリプロピレン樹脂（成形品）は、傷つき、摩耗が発生し易く、また、ポリプロピレン樹脂の部材同士、あるいは、ポリプロピレン樹脂の部材と他の素材からなる部材が擦れ合うと、軋み音が発生し易い。よって、これら問題を解決すべく、ポリプロピレン樹脂成形品の耐擦傷性、耐摩耗性、または異音防止性を向上させ得る表面物性改良剤組成物が知られている（特許文献１〜３）。これら特許文献で開示された表面物性改良剤組成物は、エチレン・α−オレフィン共重合体ゴム、またはエチレン・α−オレフィン・非共役ジエン共重合体ゴムと、エチレン・ビニル共重合体と、脂肪酸モノアミドと、特定のグラフト共重合体を含有する。
【先行技術文献】
【特許文献】
【０００４】
【特許文献１】特開２０１９−４４１２０号公報
【特許文献２】特開２０１８−８４４８号公報
【特許文献３】特開２０１５−１３１９４９号公報
【発明の概要】
【発明が解決しようとする課題】
【０００５】
一方、ポリプロピレン樹脂成形品は、その用途が拡大するにつれて、様々な環境下で使用されるようになってきており、経年後でも性能や外観が維持できる材料が求められている。しかしながら、特許文献１〜３で具体的に開示された表面物性改良剤組成物を用いたポリプロピレン樹脂成形品は、上記のような経年後でも性能が維持できることを想定した耐熱試験および耐候試験後には、異音防止性または外観に改善の余地があることが判明した。
【０００６】
以上のような事情に鑑み、本発明は、耐熱試験および耐候試験前後において、優れた異音防止性と成形外観を有するポリプロピレン樹脂成形品が得られるポリプロピレン樹脂を提供することを目的とする。
【課題を解決するための手段】
【０００７】
すなわち、本発明は、ポリプロピレン樹脂と、表面物性改良剤組成物を含有するポリプロピレン樹脂組成物であって、前記表面物性改良剤組成物は、エチレン−ビニル共重合体（Ａ）と、エチレン・α−オレフィン共重合体ゴムおよび／またはエチレン・α−オレフィン・非共役ジエン共重合体ゴム（Ｂ）と、脂肪酸アミド（Ｃ）と、グラフト重合体（Ｄ）を含有し、前記グラフト重合体（Ｄ）は、エチレンセグメント（Ｄ１）と、ビニル系共重合体セグメント（Ｄ２）を有し、前記ビニル系共重合体セグメント（Ｄ２）は、芳香族ビニル単量体、およびシアン化ビニル単量体からなる群より選ばれる１種以上のビニル系単量体に由来する構成単位を有し、前記グラフト共重合体（Ｄ）中、前記エチレンセグメント（Ｄ１）の割合が、４０質量％以上８０質量％以下であり、前記表面物性改良剤組成物中、前記グラフト重合体（Ｄ）の割合は１質量％以上２５質量％以下であり、前記ポリプロピレン樹脂１００質量部に対して、前記表面物性改良剤組成物が０．１質量部以上２０質量部以下であることを特徴とするポリプロピレン樹脂組成物、に関する。
【０００８】
また、本発明は、前記ポリプロピレン樹脂組成物から得られるポリプロピレン樹脂成形品に関する。
【発明の効果】
【０００９】
本発明のポリプロピレン樹脂組成物における効果の作用メカニズムの詳細は不明な部分があるが、以下のように推定される。ただし、本発明は、この作用メカニズムに限定して解釈されなくてもよい。
【００１０】
本発明のポリプロピレン樹脂組成物は、ポリプロピレン樹脂と、表面物性改良剤組成物を含有し、前記表面物性改良剤組成物は、特定量の、エチレン−ビニル共重合体（Ａ）と、エチレン・α−オレフィン共重合体ゴムおよび／またはエチレン・α−オレフィン・非共役ジエン共重合体ゴム（Ｂ）と、脂肪酸アミド（Ｃ）と、グラフト重合体（Ｄ）を含有する。また、前記グラフト重合体（Ｄ）は、エチレンセグメント（Ｄ１）と、ビニル系共重合体セグメント（Ｄ２）を有し、前記ビニル系共重合体セグメント（Ｄ２）は、芳香族ビニル単量体、およびシアン化ビニル単量体からなる群より選ばれる１種以上のビニル系単量体に由来する構成単位を有する。前記グラフト共重合体（Ｄ）は、上記の２つのセグメントを有するため、前記エチレン−ビニル共重合体（Ａ）かつエチレン・α−オレフィン共重合体ゴムおよび／またはエチレン・α−オレフィン・非共役ジエン共重合体ゴム（Ｂ）と前記脂肪酸アミド（Ｃ）の相容化剤として機能すると推定されるため、前記エチレン−ビニル共重合体（Ａ）かつエチレン・α−オレフィン共重合体ゴムおよび／またはエチレン・α−オレフィン・非共役ジエン共重合体ゴム（Ｂ）と前記脂肪酸アミド（Ｃ）が良好に混合できることから、表面物性改良剤組成物のペレタイズ化を容易にでき、更にポリプロピレン樹脂中に前記脂肪酸アミド（Ｃ）が良分散することから、耐熱試験前後においても、優れた異音防止性と耐候試験前後においても優れた外観を発現する。
【発明を実施するための形態】
【００１１】
本発明のポリプロピレン樹脂組成物は、ポリプロピレン樹脂と、表面物性改良剤組成物を含有する。
【００１２】
＜ポリプロピレン樹脂＞
本発明のポリプロピレン樹脂は、主成分としてプロピレンに由来する構成単位を有するポリマーであり、例えば、プロピレンを単独で重合したホモポリプロピレン、プロピレンとエチレンなどのα−オレフィンを共重合したランダムポリプロピレン、ホモポリプロピレンを重合し、引き続きホモポリプロピレンの存在下にプロピレンとエチレンなどのα−オレフィンを共重合したブロックポリプロピレンなどが挙げられる。これらの中でも、剛性とフィルムにした際の透明性が優れる観点から、ホモポリプロピレンもしくはランダムポリプロピレンが好ましい。前記ポリプロピレン樹脂は、単独で用いてもよく２種類以上を併用してもよい。
【００１３】
前記ホモポリプロピレンとしては、例えば、「プライムポリプロ  Ｊ１０５Ｇ」、「プライムポリプロ  Ｊ１０８Ｍ」（以上、（株）プライムポリマー製）、ランダムポリプロピレンとしては、「プライムポリプロ  Ｆ２２７Ｄ」、「プライムポリプロ  Ｆ２１９ＤＡ」、「プライムポリプロ  Ｆ３２９ＲＡ」（以上、（株）プライムポリマー製）、ブロックポリマーとしては、「プライムポリプロ  Ｊ７０４ＵＧ」、「プライムポリプロ  Ｊ７０８ＵＧ」（以上、（株）プライムポリマー製）などが挙げられる。なお、ポリプロピレン樹脂の重合度（分子量）は特に限定されない。
【００１４】
＜表面物性改良剤組成物＞
本発明の表面物性改良剤組成物は、エチレン−ビニル共重合体（Ａ）と、エチレン・α−オレフィン共重合体ゴムおよび／またはエチレン・α−オレフィン・非共役ジエン共重合体ゴム（Ｂ）と、脂肪酸アミド（Ｃ）と、グラフト重合体（Ｄ）とを含有する。
【００１５】
＜エチレン−ビニル共重合体（Ａ）＞
前記エチレン−ビニル共重合体（Ａ）は、主成分のエチレンと、ビニル系単量体から合成される共重合体であり、ポリプロピレン樹脂成形品中で脂肪酸アミド（Ｃ）と相容し、脂肪酸アミド（Ｃ）のブリードアウトを抑制し、耐熱試験後においても機能を有すると推定される。前記エチレン−ビニル共重合体（Ａ）は、単独で用いてもよく２種類以上を併用してもよい。前記ビニル系単量体としては、例えば、（メタ）アクリル酸メチル、（メタ）アクリル酸エチル、（メタ）アクリル酸−ｎ−ブチル、（メタ）アクリル酸２エチルヘキシル、（メタ）アクリル酸シクロヘキシルなどのα，β−不飽和カルボン酸エステル類；酢酸ビニル、プロピオン酸ビニル、酪酸ビニルなどの飽和カルボン酸ビニルエステル；グリシジルアクリレート、グリシジルメタクリレート、イタコン酸グリシジルエステルなどの不飽和カルボン酸グリシジルエステル；無水マレイン酸、無水イタコン酸などのα，β−不飽和ジカルボン酸のイミド化合物類などが挙げられる。
【００１６】
前記エチレン−ビニル共重合体（Ａ）としては、例えば、エチレン−アクリル酸メチル共重合体（ＥＭＡ）、エチレン−メタクリル酸メチル共重合体、エチレン−アクリル酸エチル共重合体（ＥＥＡ）、エチレン−アクリル酸ｎ−ブチル共重合体、エチレン−アクリル酸イソブチル共重合体、エチレン−アクリル酸２−エチルヘキシル共重合体、エチレン−メタクリル酸グリシジル共重合体（ＥＧＭＡ）、エチレン−酢酸ビニル共重合体（ＥＶＡ）、エチレン−アクリル酸エチル−メタクリル酸グリシジル共重合体、エチレン−アクリル酸エチル−無水マレイン酸共重合体、エチレン−酢酸ビニル−メタクリル酸グリシジル共重合体などが挙げられる。これらの中でも、エチレン−アクリル酸メチル共重合体(ＥＭＡ)、エチレン−メタクリル酸メチル共重合体、エチレン−アクリル酸エチル共重合体（ＥＥＡ）、エチレン−アクリル酸ｎ−ブチル共重合体、エチレン−メタクリル酸グリシジル共重合体（ＥＧＭＡ）、エチレン−酢酸ビニル共重合体（ＥＶＡ）が好ましい。なお、前記酢酸ビニルは、末端がケン化されていてもよい。
【００１７】
＜エチレン・α−オレフィン共重合体ゴムおよび／またはエチレン・α−オレフィン・非共役ジエン共重合体ゴム（Ｂ）＞
前記エチレン・α−オレフィン共重合体ゴムおよび／またはエチレン・α−オレフィン・非共役ジエン共重合体ゴム（Ｂ）は、表面物性改良剤組成物中で脂肪酸アミド（Ｃ）と相容し、脂肪酸アミド（Ｃ）のブリードアウトを抑制する機能を有する。前記エチレン・α−オレフィン共重合体ゴムおよび／またはエチレン・α−オレフィン・非共役ジエン共重合体ゴム（Ｂ）は、単独で用いてもよく２種類以上を併用してもよい。
【００１８】
前記α−オレフィンとしては、例えば、プロピレン、１−ブテン、１−ペンテン、１−ヘキセン、１−オクテン、１−デセン、２−メチル−１−プロペン、３−メチル−１−ペンテン、４−メチル−１−ペンテン、５−メチル−１−ヘキセンなどが挙げられる。前記α−オレフィンは、単独で用いてもよく２種類以上を併用してもよい。また、非共役ジエンとしては、ジシクロペンタジエン、１，４−ヘキサジエン、シクロオクタジエン、メチレンノルボルネン、５−エチリデン−２−ノルボルネン、ビニルノルボルネンなどが挙げられる。前記非共役ジエンは、単独で用いてもよく２種類以上を併用してもよい。
【００１９】
前記エチレン・α−オレフィン共重合体ゴムの具体例としては、例えば、エチレン・プロピレン共重合体ゴム（ＥＰＲ）、エチレン・１−ブテン共重合体ゴム、エチレン・１−ヘキセン共重合体ゴム、エチレン・１−オクテン共重合体ゴム（ＥＯＲ）、プロピレン・１−ブテン共重合体ゴム、エチレン・プロピレン・１−ブテン共重合体ゴムなどが挙げられる。これら中でも、エチレン・プロピレン共重合体ゴム（ＥＰＲ）、エチレン・１−オクテン共重合体ゴム（ＥＯＲ）が好ましい。また、エチレン・α−オレフィン・非共役ジエン共重合体ゴムの具体例としては、例えば、エチレン・プロピレン・５−エチリデン−２−ノルボルネン共重合体ゴム（ＥＰＤＭ）、エチレン・プロピレン・ジシクロペンタジエン共重合体ゴムなどが挙げられる。
【００２０】
＜脂肪酸アミド（Ｃ）＞
前記脂肪酸アミド（Ｃ）は、ポリプロピレン樹脂成形品に耐擦傷性および異音防止性を付与する滑剤としての機能を有すると推定される。前記脂肪酸アミド（Ｃ）としては、公知のものが制限なく使用できる。成分（Ｃ）の脂肪酸部位の炭素原子数は特に限定されないが、当該部位の炭素原子数が１２〜２４であることが望ましい。脂肪酸部位の炭素原子数が１２以上であることにより、良好な滑性が得られ、ポリプロピレン樹脂成形体に十分な耐擦傷性及び耐摩耗性を付与することができる。また、入手性の観点から、脂肪酸部位の炭素原子数が２４以下の脂肪酸アミドが好ましい。前記脂肪酸アミド（Ｃ）は、単独で用いてもよく２種類以上を併用してもよい。
【００２１】
成分（Ｃ）の具体例としては、例えば、ラウリン酸アミド、ミリスチン酸アミド、パルミチン酸アミド、ステアリン酸アミド、ベヘン酸アミド、オレイン酸アミド、エルカ酸アミドなどの脂肪酸モノアミド、エチレンビスステアリン酸アミド、エチレンビスベヘン酸アミド、エチレンビスオレイン酸アミド、エチレンビスエルカ酸アミドなどの脂肪酸ビスアミドなどが挙げられる。これらの中でも、オレイン酸アミド、エルカ酸アミド、エチレンビスステアリン酸アミド、エチレンビスオレイン酸アミド、エチレンビスエルカ酸アミドが好ましい。
【００２２】
＜グラフト重合体（Ｄ）＞
前記グラフト重合体（Ｄ）は、エチレンセグメント（Ｄ１）と、ビニル系共重合体セグメント（Ｄ２）を有する。前記グラフト共重合体（Ｄ）は、上記の２つのセグメントを有するため、前記エチレン−ビニル共重合体（Ａ）、エチレン・α−オレフィン共重合体ゴムおよび／またはエチレン・α−オレフィン・非共役ジエン共重合体ゴム（Ｂ）と前記脂肪酸アミド（Ｃ）の相容化剤として機能すると推定される。よって、前記エチレン−ビニル共重合体（Ａ）、エチレン・α−オレフィン共重合体ゴムおよび／またはエチレン・α−オレフィン・非共役ジエン共重合体ゴム（Ｂ）、と前記脂肪酸アミド（Ｃ）が良好に混合できるため、表面物性改良剤組成物のペレタイズ化を容易にでき、かつ耐熱試験前後においても、優れた異音防止性と耐候試験前後において優れた外観を有するポリプロピレン樹脂成形品が得られる。前記グラフト重合体（Ｄ）は、単独で用いてもよく２種類以上を併用してもよい。
【００２３】
前記エチレンセグメント（Ｄ１）は、グラフト共重合体（Ｄ）の主鎖部分に相当するポリエチレンである。前記エチレンセグメントとしては、例えば、高密度ポリエチレン（ＨＤＰＥ）、中密度ポリエチレン（ＭＤＰＥ）、低密度ポリエチレン（ＬＤＰＥ）、および直鎖状低密度ポリエチレン（ＬＬＤＰＥ）などのポリエチレンに由来する構成単位であることが好ましい。これらポリエチレンは２種以上含んでいてもよい。これらの中でも、エチレンセグメント（Ｄ１）にビニル系共重合体セグメント（Ｄ２）を含浸させる観点から、低密度ポリエチレンおよび直鎖状低密度ポリエチレンが好ましい。なお、通常、密度が０．８７ｇ／ｃｍ３以上、０．９３ｇ／ｃｍ３以下のエチレンを低密度ポリエチレン、密度が０．９３ｇ／ｃｍ３超、０．９６ｇ／ｃｍ３以下のエチレンを中密度ポリエチレン、密度が０．９６ｇ／ｃｍ３超のエチレンを高密度ポリエチレンという。
【００２４】
上記したような密度や分岐の違うポリエチレンは、重合方法を適宜選択することによって得ることができる。重合方法としては、例えば、重合触媒として、チーグラー・ナッタ触媒などのマルチサイト触媒や、メタロセン系触媒などのシングルサイト触媒を用いて、気相重合、スラリー重合、溶液重合、および高圧イオン重合などの方法により、１段または２段以上の多段で行えばよい。
【００２５】
前記ビニル系共重合体セグメント（Ｄ２）は、芳香族ビニル単量体、およびシアン化ビニル単量体からなる群より選ばれる１種以上のビニル系単量体に由来する構成単位を有する（当該ビニル系単量体から合成される）共重合体である。
【００２６】
前記芳香族ビニル単量体としては、例えば、スチレン、α−メチルスチレン、ｏ−メチルスチレン、ｐ−メチルスチレン、ｏ−エチルスチレン、ｐ−エチルスチレン、ｐ−ｔ−ブチルスチレン、ビニルナフタレンなどが挙げられる。前記芳香族ビニル単量体は、単独で用いてもよく２種類以上を併用してもよい。
【００２７】
前記シアン化ビニル単量体としては、例えば、アクリロニトリル、メタクリロニトリルなどが挙げられる。前記シアン化ビニル単量体は、単独で用いてもよく２種類以上を併用してもよい。
【００２８】
前記ビニル系共重合体セグメント（Ｄ２）は、上記の単量体以外のその他の単量体に由来する構成単位を含むことができる。前記その他の単量体としては、炭素数１以上１８以下の直鎖または分岐鎖のアルキル基を有する（メタ）アクリル酸アルキルエステル単量体；メタクリル酸２−ヒドロキシエチル、メタクリル酸２−ヒドロキシプロピル、メタクリル酸２，３−ジヒドロキシプロピル、アクリル酸２−ヒドロキシエチル、アクリル酸４−ヒドロキシブチル、メタクリル酸ヒドロキシベンジルなどの（メタ）アクリル酸ヒドロキシアルキルエステル単量体；（メタ）アクリルアミド、Ｎ，Ｎ−ジメチル（メタ）アクリルアミドなどのアミド基含有単量体；（メタ）アクリル酸などのカルボキシル基含有単量体；グリシジル（メタ）アクリレートなどのエポキシ基含有単量体；ポリエチレングリコール（メタ）アクリレート、ポリプロピレングリコール（メタ）アクリレートなどのグリコール系単量体などが挙げられる。前記その他の単量体は、単独で用いてもよく２種類以上を併用してもよい。
【００２９】
前記ビニル系共重合体セグメント（Ｄ２）中、前記芳香族ビニル単量体、および前記シアン化ビニル単量体からなる群より選ばれる１種以上のビニル系単量体に由来する構成単位の割合は、７０質量％以上であることが好ましく、８０質量％以上であることがより好ましく、９０質量％以上であることがさらに好ましく、９０質量％以上であることがよりさらに好ましく、９５質量％以上であることがよりさらに好ましい。
【００３０】
前記グラフト共重合体（Ｄ）中、前記エチレンセグメント（Ｄ１）の割合が、４０質量％以上８０質量％以下である。前記グラフト共重合体（Ｄ）中、前記エチレンセグメント（Ｄ１）の割合は、５０質量％以上、そして、７０質量％以下であることが好ましい。
【００３１】
＜グラフト共重合体（Ｄ）の製造方法＞
前記グラフト共重合体（Ｄ）の製造方法は、特に制限はなく、懸濁重合法、乳化重合法、溶液重合法、塊状重合法などの公知の重合法を使用することができる。これらの中でも、懸濁重合法が好ましい。また、グラフト化する方法としては、特に制限はなく、ラジカル重合法、カチオン重合法、アニオンリビング重合法、カチオンリビング重合法などの公知のグラフト化方法を採用することができる。これらの中でも、ラジカル重合法が好ましく、とくに、グラフト共重合体を工業的に大量かつ効率的に製造できる観点から、過酸化結合を有するビニル系単量体（ラジカル重合性有機過酸化物）を用いたラジカル重合法がより好ましい。
【００３２】
前記過酸化結合を有するビニル系単量体（ラジカル重合性有機過酸化物）は、分子内にペルオキシ基およびエチレン性不飽和基を有する単量体であれば、その種類に特に制限はなく使用でき、単独で用いてもよく２種類以上を併用してもよい。前記過酸化結合を有するビニル系単量体としては、例えば、以下の一般式（１）または一般式（２）で表される化合物が挙げられる。
【化１】
2020186282.tif 000002
（式（１）中、Ｒ１は水素原子、またはメチル基を表し、Ｒ２は水素原子、メチル基、またはエチル基を表し、Ｒ３およびＲ４はそれぞれ炭素原子数１〜４のアルキル基を表し、Ｒ５は炭素原子数１〜１２のアルキル基、フェニル基、アルキル置換フェニル基、または炭素原子数３〜１２のシクロアルキル基を表す。ｍの値は、１または２である。）
【化２】
2020186282.tif 000003
（式（２）中、Ｒ６は水素原子、またはメチル基を表し、Ｒ７は水素原子、または炭素原子数１〜４のアルキル基を表し、Ｒ８およびＲ９はそれぞれ炭素原子数１〜４のアルキル基を表し、Ｒ１０は炭素原子数１〜１２のアルキル基、フェニル基、アルキル置換フェニル基、または炭素原子数３〜１２のシクロアルキル基を表す。ｎの値は、０、１または２である。）
【００３３】
前記一般式（１）で表される単量体としては、例えば、ｔ−ブチルペルオキシ（メタ）アクリロイロキシエチルカーボネート、ｔ−アミルペルオキシ（メタ）アクリロイロキシエチルカーボネート、ｔ−ヘキシルペルオキシ（メタ）アクリロイロキシエチルカーボネート、ｔ−ブチルペルオキシ（メタ）アクリロイロキシエトキシエチルカーボネート、ｔ−ヘキシルペルオキシ（メタ）アクリロイロキシエトキシエチルカーボネートなどが挙げられる。
【００３４】
前記一般式（２）で表される単量体としては、例えば、ｔ−ブチルペルオキシ（メタ）アリルカーボネート、ｔ−アミルペルオキシ（メタ）アリルカーボネート、ｔ−ヘキシルペルオキシ（メタ）アリルカーボネートなどが挙げられる。
【００３５】
前記過酸化結合を有するビニル系単量体を用いたラジカル重合法は、例えば、前記ポリエチレンを、水を主成分とする媒体に懸濁した溶液（ポリエチレンの濃度：１０〜３０質量％）に、前記ビニル系単量体を含むモノマー成分と、前記過酸化結合を有するビニル系単量体と、重合開始剤を加え、前記ポリエチレン（ポリエチレンの粒子）中に、前記ビニル系単量体を含むモノマー成分と前記過酸化結合を有するビニル系単量体と前記重合開始剤を含浸させて、前記モノマー成分を重合してグラフト化前駆体を得る工程と、当該前駆体を溶融して混練（溶融混練）して、グラフト共重合体（Ｄ）を製造する工程を含む方法が挙げられる。なお、前記ポリエチレンを懸濁する際、必要に応じ、懸濁剤（例えば、ポリビニルアルコール）を前記エチレン−（メタ）アクリル酸アルキルエステル共重合体１００質量部に対して、０．１〜２質量部程度使用してもよく、また、分散剤（例えば、リン酸カルシウム）を前記ポリエチレン１００質量部に対して、１〜２０質量部程度使用してもよい。また、上記の含浸の際、前記ポリエチレン中にモノマー成分などを十分に含浸させるため、加温（例えば、６０〜８０℃程度）しながら、攪拌してもよい。
【００３６】
前記重合開始剤は、熱によりラジカルを発生するものであれば、特に限定されず、例えば、アゾ系重合開始剤、有機過酸化物、過硫酸塩、過酸化水素水、レドックス重合開始剤（酸化剤及び還元剤を組み合わせた重合開始剤）などの公知の重合開始剤が挙げられる。特に、懸濁重合法で使用する場合は、油溶性の有機過酸化物が好ましい。重合開始剤は、単独で用いてもよく２種類以上を併用してもよい。
【００３７】
前記重合開始剤は、重合開始剤の急激な分解を抑制し、重合開始剤や前記モノマー成分の残存を抑制する観点から、１０時間半減期温度が、４０℃以上であることが好ましく、５０℃以上であることがより好ましく、そして、１３０℃以下であることが好ましく、１００℃以下であることがより好ましく、８０℃以下であることがさらに好ましい。
【００３８】
前記グラフト化前駆体を製造する工程において、前記過酸化結合を有するビニル系単量体は、前記ビニル系単量体を含むモノマー成分１００質量部に対し、０．５〜１０質量部であることが好ましく、１〜５質量部以上であることがより好ましい。
【００３９】
前記グラフト化前駆体を製造する工程において、前記重合開始剤は、前記ビニル系単量体を含むモノマー成分１００質量部に対し、０．１〜１０質量部以上であることが好ましく、０．５〜５質量部以上であることがより好ましい。
【００４０】
前記前駆体を製造する工程において、重合温度は、原料（特に、前記重合開始剤の１０時間半減期温度）などによって異なるので一概には決定できないが、通常、６５℃以上であることが好ましく、７０℃以上であることがより好ましく、そして、９０℃以下であることが好ましく、８５℃以下であることがより好ましい。また、重合時間は、原料や反応温度などによって異なるので一概には決定できないが、通常、目的物の収率性を高める観点から、１．５時間以上であることが好ましく、２時間以上であることがより好ましく、そして、６時間以下であることが好ましく、５時間以下であることがより好ましい。
【００４１】
前記溶融混練としては、例えば、バンバリーミキサー、ニーダー、混練押出機、一軸押出機、二軸押出機、ロールなどの混練機を用いて、前記前駆体を溶融して混練りする方法が挙げられる。混練りする回数は、１回または複数回であってもよい。混練りする時間は、使用する混練機の大きさなどによって異なるが、通常、３〜１０分程度とすればよい。また、混練機の排出温度は、１３０〜３５０℃とすることが好ましく、１５０〜２５０℃とすることがより好ましい。
【００４２】
以下、本発明の表面物性改良剤組成物の配合量について説明する。
【００４３】
前記表面物性改良剤組成物中、前記エチレン−ビニル共重合体（Ａ）の割合は５０質量％以上７０質量％以下であることが好ましい。前記表面物性改良剤組成物中、前記エチレン−ビニル共重合体（Ａ）の割合は、耐ブリードアウト性を向上させる観点から、５５質量％以上であることがより好ましく、そして、異音防止性を向上させる観点から、６５質量％以下であることがより好ましい。
【００４４】
前記表面物性改良剤組成物中、前記エチレン・α−オレフィン共重合体ゴムおよび／またはエチレン・α−オレフィン・非共役ジエン共重合体ゴム（Ｂ）の割合は１０質量％以上３０質量％以下であることが好ましい。前記表面物性改良剤組成物中、前記エチレン・α−オレフィン共重合体ゴムおよび／またはエチレン・α−オレフィン・非共役ジエン共重合体ゴム（Ｂ）の割合は、耐ブリードアウト性を向上させる観点から１５質量％以上であることがより好ましく、表面物性改良剤組成物のペレタイズ化を容易にする観点から、２５質量％以下であることがより好ましい。
【００４５】
前記表面物性改良剤組成物中、前記脂肪酸アミド（Ｃ）の割合は５質量％以上、４０質量％以下であることが好ましい。前記表面物性改良剤組成物中、前記脂肪酸アミド（Ｃ）の割合は、異音防止性を向上させる観点から、１０質量％以上であることがより好ましく、１５質量％以上であることがさらに好ましく、そして、表面物性改良剤組成物のペレタイズ化を容易にする観点から、３５質量％以下であることがより好ましい。
【００４６】
前記表面物性改良剤組成物中、前記グラフト重合体（Ｄ）の割合は１質量％以上２５質量％以下である。前記表面物性改良剤組成物中、前記グラフト重合体（Ｄ）の割合は、異音防止性を向上させる観点から、２質量％以上であることが好ましく、３質量％以上であることがより好ましく、そして、耐候試験前後の外観を向上させる観点から、２０質量％以下であることが好ましく、１５質量％以下であることがより好ましく、１０質量％以下であることがさらに好ましい。
【００４７】
前記表面物性改良剤組成物中、前記エチレン−ビニル共重合体（Ａ）と前記エチレン・α−オレフィン共重合体ゴムおよび／またはエチレン・α−オレフィン・非共役ジエン共重合体ゴム（Ｂ）と前記脂肪酸アミド（Ｃ）と前記グラフト重合体（Ｄ）の合計の割合は、８０質量％以上であることが好ましく、８５質量％以上であることがより好ましく、９０質量％以上であることがさらに好ましく、９５質量％以上であることがよりさらに好ましい。
【００４８】
本発明のポリプロピレン樹脂組成物は、前記ポリプロピレン樹脂と、前記表面物性改良剤組成物を含有する。前記表面物性改良剤組成物は、前記ポリプロピレン樹脂１００質量部に対して、０．１質量部以上２０質量部以下である。前記表面物性改良剤組成物は、耐擦傷性、異音防止性をバランスよく向上させる観点から、前記ポリプロピレン樹脂１００質量部に対して、２質量部以上１０質量部以下であることが好ましく、３質量部以上７質量部以下であることがより好ましい。
【００４９】
なお、本発明のポリプロピレン樹脂組成物は、各種配合剤を用いることができる。配合剤としては、例えば、エチレン・酢酸ビニル共重合体、ポリエステル、ポリアミド、アイオノマーなどの樹脂組成物、耐熱安定剤、老化防止剤、耐候安定剤、紫外線吸収剤、帯電防止剤、着色剤、滑剤、分散剤、発泡剤、可塑剤、耐衝撃改良剤などの添加剤が挙げられる。
【００５０】
＜ポリプロピレン樹脂組成物の製造方法＞
本発明のポリプロピレン樹脂組成物は、前記ポリプロピレン樹脂、表面物性改良剤組成物、任意の前記各種配合剤を混合することによって得られる。混合の方法は、とくに制限はなく、例えば、バンバリーミキサー、ニーダー、混練押出機、一軸押出機、二軸押出機、ロールなどの混練機を用いて、溶融して混練りする方法などが挙げられる。また、上記の各成分を、任意の順序で添加し混練りしてもよく、同時に添加して混練りしてもよい。混練りする回数は、１回または複数回であってもよい。混練りする時間は、使用する混練機の大きさなどによって異なるが、通常、３〜１０分程度とすればよい。また、混練機の排出（押出）温度は、１５０〜３００℃程度とすることが好ましい。
【００５１】
＜ポリプロピレン樹脂成形品＞
本発明のポリプロピレン樹脂成形品は、前記ポリプロピレン樹脂組成物を所定の形状に成形することにより得られる。成形方法としては、何ら限定されるものではないが、例えば、射出成形、押出成形、発泡成形などが挙げられ、成形の各種条件は適宜設定できる。発泡成形としては、例えば、特開２００１−３４７５２２号公報、特開２００９−２９９０５６号公報、特開２０１７−６６１９７号公報などに記載されているような成形法が適用できる。
【実施例】
【００５２】
以下に実施例を挙げて本発明をさらに詳細に説明する。
【００５３】
＜実施例＞
＜グラフト重合体（Ｄ）の製造＞
＜製造例１−１＞
内容積５Ｌの反応槽に、水２０００ｇを入れ、懸濁剤としてポリビニルアルコール２．０ｇを溶解させ、さらに分散剤として第三リン酸カルシウム２０ｇを分散させた。この中に、ポリエチレンとして、ポリエチレン（商品名「スミカセンＧ４０１」、住友化学（株）製）７００ｇと、ビニル系単量体として、スチレン３００ｇと、過酸化結合を有するビニル系単量体として、ｔ−ブチルペルオキシメタクリロイロキシエチルカーボネート９ｇとを加え、攪拌しながら７０℃に昇温した。続いて、反応槽内の温度が７０℃に到達してから、さらに１時間攪拌を継続した後、ラジカル重合開始剤として、ジ−３，５，５−トリメチルヘキサノイルペルオキシド４．５ｇを投入し、７０℃で５時間重合反応を行った。その後、室温まで冷却し、水洗、濾過、乾燥工程を経てグラフト化前駆体を得た。得られたグラフト化前駆体を、ラボプラストミル単軸押出機（（株）東洋精機製作所製）を使用し、１８０℃にて押し出しを行い、グラフト化反応させることにより、製造例１−１のグラフト共重合体（Ｄ）を製造した。
【００５４】
＜製造例１−２〜１−３、比較製造例１−１〜１−３＞
各製造例および比較製造例において、各原料の種類とその配合量を表１に示すように変えたこと以外は、実施例１−１と同様の方法により、グラフト共重合体（Ｄ）を製造した。
【００５５】
【表１】
2020186282.tif 000004
【００５６】
表１中、
ＬＤＰＥは、低密度ポリエチレン（住友化学（株）製、商品名「スミカセンＧ４０１」）；
ＬＬＤＰＥは、直鎖状低密度ポリエチレン（（株）プライムポリマー製、商品名「(ウルトゼックス４５７０」；
ＥＥＡは、エチレン−アクリル酸エチル共重合体（日本ポリエチレン（株）製、商品名「レクスパールＥＥＡ  Ａ４２００」、アクリル酸エチルに由来する構成単位の割合が２０質量％）；
Ｓｔは、スチレン；
ＥＡは、エチルアクリレート；
ＡＮは、アクリロニトリル；を示す。
【００５７】
＜表面物性改良剤組成物の製造＞
＜製造例２−１＞
エチレン−ビニル共重合体（Ａ）として、エチレン−アクリル酸エチル共重合体（商品名「レクスパールＥＥＡ  Ａ４２００」、日本ポリエチレン（株）製）５５０ｇと、エチレン・α−オレフィン共重合体ゴムおよび／またはエチレン・α−オレフィン・非共役ジエン共重合体ゴム（Ｂ）として、エチレン・オクテン共重合体ゴム（商品名「エンゲージ８１００」、ダウケミカル（株）製）２００ｇと、脂肪酸アミド（Ｃ）として、エルカ酸アミド（商品名「ニュートロンＳ」、日本精化（株）製）２００ｇと、製造例１−１のグラフト共重合体（Ｃ）５０ｇをドライブレンドした。その後、スクリュー径３０ｍｍの同軸方向二軸押出機（（株）池貝製）を用いて、溶融混練（押出温度：１８０℃）した後、ペレタイズすることにより、製造例２−１の表面物性改良剤組成物を製造した。
【００５８】
＜製造例２−２〜２−６、比較製造例２−１〜２−５＞
各製造例および比較製造例において、各原料の種類とその配合量を表２に示すように変えたこと以外は、製造例２−１と同様の方法により、表面物性改良剤組成物を製造した。
【００５９】
【表２】
2020186282.tif 000005
【００６０】
表２中、
ＥＥＡは、エチレン−アクリル酸エチル共重合体（日本ポリエチレン（株）製、商品名「レクスパールＥＥＡ  Ａ４２００」、アクリル酸エチルに由来する構成単位の割合が２０質量％）；
ＥＶＡは、エチレン−酢酸ビニル共重合体（東ソー（株）製、商品名「ウルトラセン７５１」、酢酸ビニルに由来する構成単位の割合が２８質量％）；
ＥＯＲは、エチレン・オクテン共重合体ゴム（ダウケミカル（株）製、商品名「エンゲージ８１００」；
ＥＰＲは、エチレン・プロピレン共重合体ゴム（住友化学（株）製、商品名「エスプレンＳＰＯＶ０１３１」；
ＥＡは、エルカ酸アミド（日本精化（株）製、商品名「ニュートロンＳ」；
ＯＡは、オレイン酸アミド（日本精化（株）製、商品名「ニュートロン」；
ＥＢＳＡは、エチレンビスステアリン酸アミド（三菱ケミカル（株）製、商品名「スリパックスＥ」）；
ＥＢＯＡは、エチレンビスオレイン酸アミド（三菱ケミカル（株）製、商品名「スリパックスＯ」）；を示す。
【００６１】
＜ポリプロピレン樹脂組成物、およびポリプロピレン樹脂成形品の製造＞
＜実施例１−１＞
ポリプロピレン樹脂（商品名「プライムポリプロ  Ｊ７０８Ｇ」、（株）プライムポリマー製）１０００ｇと、製造例２−１の表面物性改良剤組成物２０ｇをドライブレンドした。その後、シリンダ温度２００℃に設定されたスクリュー径３０ｍｍの同軸方向二軸押出機（（株）池貝製）を用いて、溶融混練（押出温度：２００℃）した後、ペレタイズすることにより、ポリプロピレン樹脂組成物を製造した。得られたポリプロピレン樹脂組成物を、このペレットを射出成形（バレル温度：２００〜２１０℃、金型温度：５０℃）し、評価用試験片（長さ：６０ｍｍ×幅：１００ｍｍ×厚み：２ｍｍ）を作製した。あるいは、上記の溶融混練（押出温度：２３０〜２５０℃）した後、押出成形にてシート状の評価用試験片（長さ：１００ｍｍ×幅：１５０ｍｍ×厚み：２ｍｍ）を作製した。また、発泡成形については、特開２００１-３４７５２２号公報および特開２００９-２９９０５６号公報を参考にして、評価用試験片（長さ：１００ｍｍ×幅：１５０ｍｍ×厚み：４ｍｍ）を作製した。
【００６２】
＜実施例１−２〜１−１２、比較例１−１〜１−８＞
各実施例および比較例において、各原料の種類とその配合量を表３に示すように変えたこと以外は、実施例１−１と同様の方法により、ポリプロピレン樹脂組成物、ポリプロピレン樹脂成形品（射出、押出、および発泡成形品）を製造した。
【００６３】
上記で得られた成形品を用いて、異音防止性、外観を以下の方法にて評価した。結果を表３に示す。
【００６４】
＜異音防止性の評価＞
上記で得られた試験片（評価材）を、異音防止性の試験用のプレート（５５ｍｍ×８０ｍｍ×２ｍｍ）および相手材用のプレート（５０ｍｍ×２５ｍｍ×２ｍｍ）に切り出してバリ取りを行った後、温度２５℃、湿度５０％ＲＨで１２時間放置した。また、相手材としては、炭素鋼（Ｓ４５Ｃ）のプレート（５０ｍｍ×２５ｍｍ×２ｍｍ））のプレートも使用した。
【００６５】
異音防止性は、上記の異音防止性の試験用のプレートと、相手材用のプレートをＺｉｅｇｌｅｒ社のスティックスリップ測定装置ＳＳＰ−０４に固定し、荷重＝４０Ｎ、速度＝１ｍｍ／ｓの条件でそれぞれ擦り合わせた時の軋み音リスク値を測定して、評価した。なお、軋み音リスク値は、値が小さいほど軋み音発生のリスクが低いことを示す。軋み音リスク値の判断基準は以下に示す通りである。
【００６６】
軋み音リスク値１〜３：軋み音発生のリスクが低い
軋み音リスク値４〜５：軋み音発生のリスクがやや高い
軋み音リスク値６〜１０：軋み音発生のリスクが高い
【００６７】
本発明の樹脂成形体は、上記の異音防止性の評価において、軋み音リスク値が３以下を良好とした。
【００６８】
＜外観の評価＞
外観に関しては、上記で得られた成形品を目視により、以下の基準により評価した。
○：良好（ブリードアウト、フローマーク、ベタツキなどがない。）
×：不良（ブリードアウト、フローマーク、ベタツキなどが存在する。）
なお、ブリードアウトとは成形品の表面に、低分子量成分が析出し、成形品表面で粉化する現象をいう。フローマークとは、成形体のゲート付近に円形波紋ができる外観不良である。ベタツキとは、成形品表面を指で触った際にタック性が感じられるものを指す。
【００６９】
＜耐熱試験後の異音防止性の評価＞
樹脂成形体の経年変化を想定した試験として、上記の異音防止性の試験用のプレートを８０℃の送風機能付き恒温槽に３００時間静置した。続いて、２５℃、５０％ＲＨの恒温槽に２４時間放置した後、上記の相手材用のプレートを用いて、上記同様に、軋み音リスク値を測定した。なお、軋み音リスク値判断基準は、上記と同様である。
【００７０】
＜耐候試験後の外観評価＞
スガ試験機社製サンシャインウェザメーターに１水準あたり３枚セットし、槽内温度６３℃、水滴飛散なしの条件で２００時間照射処理し、それぞれ３枚の試験片について外観評価を行った。なお、外観評価の判断基準は、上記の外観評価と同様であり、試験片３枚中１枚でも外観不良があった場合は、×とした。
【００７１】
＜総合評価の基準＞
総合評価の基準は、耐熱試験前後において軋み音リスク値が３以下、耐候試験前後の外観評価が〇であるものを合格基準とした。
【００７２】
【表３】
2020186282.tif 000006
【００７３】
表３中、
Ｊ７０８ＵＧは、ポリプロピレン樹脂（（株）プライムポリマー製、商品名「プライムポリプロ  Ｊ７０８ＵＧ」）；
Ｊ７０４ＵＧは、ポリプロピレン樹脂（（株）プライムポリマー製、商品名「プライムポリプロ  Ｊ７０４ＵＧ」）；
Ｊ１０５Ｇは、ポリプロピレン樹脂（（株）プライムポリマー製、商品名「プライムポリプロ  Ｊ１０５Ｇ」）；
Ｊ２２６Ｔは、ポリプロピレン樹脂（（株）プライムポリマー製、商品名「プライムポリプロＪ２２６Ｔ」）；
ＥＡは、エルカ酸アミド（日本精化（株）製、商品名「ニュートロンＳ」）；を示す。